FR 2299451 A1 19760827 FR 7502938 A 19750130 La présente invention a pour objet un procédé permettant de modifier l'affinité tinctoriale de la laine à l'égerd des colorants anioniques. Il est connu que, lorsqu'on teint des laines draffi nités tinctoriales différentes, on obtient des tons différents. Si les laines sont combinées, sous forme de fils ou d'objets finis, il en résulte des dégradés dans le ton constituant effet camaïeu. On sait que lton peut obtenir des différences d'affinité tinctoriale en traitant une partie de la laine par des amines quaternisées. Mais les teintures réalisées ultérieurement sont peu solides, et les résultats sont difficilement reproductibles. On peut egalement créer des réserves sur une partie de la laine en traitant celle-ci par des résines anioniques. La teinture de la fraction de laine traitée dépend alors du degré de fixation du colorant sur ladite résine. Un inconvénient de ce procédé réside dans le fait qu'il modifie les caractéristiques de l'article fini. Une autre possibilité pour créer des réserves sur la laine consiste à neutraliser les sites réactifs basiques par des produits réactifs ou non réactifs. Mais les effets que lton peut obtenir par teinture sont toujours des dégradés dens le marne ton. On a remarqué qu'il était possible d'obtenir certains dégradés de nuances sur de la laine qui a subi un traitement oxydant contre le feutrage. Or la Demanderesse a trouvé un procédé simple qui permet de modifier lteffinité tinctoriale de le laine vis-a-vis des colorants anioniques. Le procédé de l'invention,qui consiste à traiter la laine par un bain d'hypochlorite,permet aussi bien d'augmenter que de diminuer l'affinité tinctoriale de la laine. Il est communément admis que le traitement par des hypochlorites a une action nocive sur les fibres animales, et qu T en particulier le chlorage de la laine doit être fait avec les plus grandes précautions. C'est pourquoi il a été surprenant de constater qu'en milieu basique, un bain dthypo- chlorite concentre permet de modifier l'affinité tinctoriale de la laine sans que cette dernière perde ses qualités. En outre suivant la valeur du pH (faible ou forte) du bain d'hypochlorite utilisé selon le procédé de l'invention, ltaffinité tinctoriale de la laine vis-à-vis des colorants anioniques augmente ou diminue. Selon la présente invention on traite la laine par un bain aqueux contenant de l'hypochlorite de sodium ou de potassium en une concentration allant de 20 à 50 g de chlore actif par litre, à une température de 20 à 250C, le pH du bain allant de 7 à 10. On utilise de préférence un bain aqueux contenant par litile 200 mi de solution du commerce (à 150 gXl de chlore actif). Le PH du bain de traitement est ajusté de manière à avoir une valeur allant de 7 à 10 selon le résultat que lfon désire obtenir. A cet effet on ajoute au bain, suivant le pH choisi, des sels tampons usuels. On peut utiliser par exemple des phosphates de métaux alcalins monobasiques, dibasiques ou tribasiques. La laine à traiter peut être en bourre, sous forme de peigné, ou en fil. On préfère cependant traiter la laine en peigné, ce qui permet la fabrication de fils fantaisie constitués de laines traitées différemment, puis teintes. On applique le bain d'hypochlorite sur la laine sur un appareil à rouleaux, de préférence sur un foulard. Après le traitement à lthypochlorite, on rinee la laine avec de l'eau, puis on la neutralise dans un bain aqueux contenant de 5 à 10 g/l de bisulfite de sodium, à une température de 30 à 60 C. Puis on rince à nouveau soigneusement la laine à l'eau On peut également la faire passer par un bain contenant un adoucissant textile usuel. Après un séchage à environ 80 C, la laine est prête à subir les transformations habituelles. Si le traitement selon l'invention a, par exemple, été appliqué à un peigné, ce dernier peut être combiné à un peigné de laine non traitée, ou à un peigné de laine traitée différemment, pour donner un fil constitué de deux laines d'affinités tinctoriales différentes. Il est également possible de mélanger trois sortes de laines présentant chacune une affinité tinctoriale différente. Une autre possibilité consiste à traiter, eonformément à la présente invention, des fils de laine non traitée, et à combiner ensuite deux ou plusieurs fils d'affinité tinctoriale différente pour obtenir un tissu ou un tricot. Lorsque lSon teint un mélange de laines dont on a modifié les affinités tinctoriales selon la présente invention, on constate que la sélectivité des colorants est très bonne. Les coloris obtenus par teinture en fil ou en pièce peuvent Aetre très différents, par exemple on peut obtenir des couleurs dont l'écart angulaire sur le cercle chromatique de Chevreul peut aller jusqu'à 60 . En outre, on a constaté que les effets fantaisie obtenus sur les laines dont les effinités tinctoriales ont été modifiées selon la présente invention sont encore meilleurs lorsqu'on traite, conformément à l'invention, de la laine qui a déà été prétraitée par de I l'ammoniac liquide. L'avantage de la présente invention réside dans le fait qu'il est possible d'obtenir directement les mêmes effets fantaisie par teinture en fil ou en pièce, que par un échantillonnage à sec de laines déjà teintes. Une variante du procédé de l'invention consiste à appliquer à la laine une solution d'hypochlorite grâce à une machine à imprimer du type Vigoureux. Dans ce cas, le bain doit contenir en plus un épaississant, de façon à avoir la consistance d'une patte à imprimer habituelle. Un peigné de laine, passant sur une machine Vigoureux subira localement seulement l'action des hypochlorites. L'effet Vigoureux proprement dit n'apparaître donc que lors de la teinture ultérieure du peigné, ou de pre- férence du fil, du tissu ou du tricot. Les exemples suivants illustrent la présente invention. ExEMPI 1 Augmentation de l'affinité tinctoriale de la laine. On traite sur une lisseuse un peigné de laine, en lui faisant subir les opérations suecessives suivantes: - foulardage avec un bain d'hypochlorite à 200C contenant 30 g/I de chlore actif, et dont le pH est ajusté à 7,5 avec 50 g/l de phosphate monosodique, - rinçage à liteau, - neutralisation par une solution aqueuse à 450C contenant 6 g/l de bisulfite de sodium, - deux rinçages successifs à l'eau - passage par une solution aqueuse contenant un adoucissant textile usuel, - essorage, - séchage à air chaud, à 80 C. EXEMPLE 2 Diminution de l'affinité tinctoriale de la laine On traite sur une lisseuse un peigné de laine, en lui faisant subir les opérations successives suivantes: - foulardage avec un bain d'hypochlorite, à 200C, à 30 g/l de chlore actif (ce qui correspond à 200 cm3/l de solution concen trée du commerce), et dont le pH est ajusté à 10 avec du phosphate disodique, - rinçage, neutralisation et séchage comme dans l'exemple 1. EXEMPLE 3 : On prépare une pâte d'impression contenant, par litre, 300 cm3 d'hypochlorite de sodium à 16 Bé et 10 g d'épaississant à base de gomme de Guar. A 1 t aide de cette pâte, on imprime un peigné de laine sur une machine Vigoureux. Après quelques heures de stockage, on rince et on neutralise sur une lisseuse. Le peigné de laine obtenu présente des parties alternativement traitées et non traitées. Les fils et tissus réalisés à partir d'un tel peigné laisseront apparattre l'effet Vigoureux après une teinture en plein bain. EXEMPLE 4 Exemple d'application. La laine préparée selon l'exemple 1 est filée, puis retordue à parties égales avec de la laine non traitée. ensuite on la teint selon des méthodes connues en appliquant un bain acide bouillant contenant les colorants C.I. Acide Bleu 158 et 0.1. Réactif Jaune 8. Le fil obtenu après séchage présente un aspect chine bleu et vert. EXEMPLE 5 : Exemple d'application. On file et on retord à parties égales les deux types de peignés préparés selon les exemples 1 et 2. Puis on teint le fil ainsi réalisé de la meAme façon que dans l'exemple 3. Après séchage le fil présente un aspect chiné bleu et vert-jaune. EXEMPLE 6 Exemple d'application On teint en plein bain, selon une méthode usuelle, un tissu de laine réalisé à partir d'un peigné imprimé sur une machine Vigoureux, selon l'exemple 3. Avec le colorant C.I. Bleu 62, on obtient ainsi un effet Vigoureux bleu. REVEND I CATI O N S 1.- Procédé permettant de modlfier l'affinité tinctoriale de la laine à l'égard des colorants anioniques par traitement de la laine en bourre, en peigné ou en fil avec un bain aqueux contenant des ions hypochlorite, procédé caractérisé en ce que la concentration en chlore actif dans le bain va de 20 à 50 g/l et que le pH du bain va de 7 à 10. 2.- Procédé selon la revendication 1, caractérisé par le fait que le bain de traitement est appliqué à la laine par foulardage. 3.- Procédé selon la revendication l, caractérisé en ce que le bain de traitement, additionné d'un épaississant, est appliqué à la laine à l'aide d'une machine Vigoureux. 4. - Articles en laine constitués par un mélange de laines traitées selon.l'une quelconque des revendications 1 à 3, ou par un mélange de laine non traitée et de laines traitées selon l'une quelconque des revendications 1 à 3. 5.- Articles obtenus par teinture d'articles en laines selon la revendication 4.